(57)【要約】  本発明では、染み発生が抑制された非燃焼加熱型喫煙物品用の巻紙を提供することを課題とする。本発明は、坪量が３５ｇ／ｍ２以上であり、パルプ濾水度が６９°ＳＲ以上であり、通気度が２０ＣＵ以下であり、かつ、不透明度が８５％以下である、非燃焼加熱型喫煙物品用の巻紙により上記課題を解決する。
2020008510.tif 000002
【特許請求の範囲】
【請求項１】
坪量が３５ｇ／ｍ２以上であり、パルプ濾水度が６９°ＳＲ以上であり、通気度が２０ＣＵ以下であり、かつ、不透明度が８５％以下である、非燃焼加熱型喫煙物品用の巻紙。
【請求項２】
水接触角が９０°未満である、請求項１に記載の非燃焼加熱型喫煙物品用の巻紙。
【請求項３】
填料を３５重量％以上含む、請求項１又は２に記載の非燃焼加熱型喫煙物品用の巻紙。
【請求項４】
たばこ刻みとエアロゾル生成基材とを含む充填物が、該充填物を巻装する第一の巻紙で巻装されてなるたばこロッド部と、該たばこロッド部とは反対側の端部を構成するマウスピース部とを有し、前記たばこロッド部と前記マウスピース部は、前記充填物を巻装する巻紙と同じ又は別の第二の巻紙を用いて連結されている非燃焼加熱型喫煙物品であって、第一の巻紙と第二の巻紙の少なくとも一方が、請求項１〜３のいずれか１項に記載の巻紙である、非燃焼加熱型喫煙物品。
【請求項５】
前記たばこロッド部が、たばこ刻み、及びエアロゾル生成基材を含む充填物を含み、当該充填物の密度が２５０ｍｇ／ｃｍ３以上であり、当該充填物中のエアロゾル生成基材の含有量が５重量％以上である、請求項４に記載の非燃焼加熱型喫煙物品。
【請求項６】
前記たばこロッド部が、香料を含む充填物を含み、当該香料の含有量が１００００ｐｐｍ以上である、請求項４又は５に記載の非燃焼加熱型喫煙物品。
【請求項７】
ヒーター部材と、該ヒーター部材からの熱を伝熱する伝熱部材と、該ヒーター部材の電力源となる電池ユニットと、該ヒーター部材を制御するための制御ユニットとを備える電気加熱型デバイスと、該伝熱部材に接触するように嵌合される、請求項４〜６のいずれか１項に記載の非燃焼加熱型喫煙物品と、から構成される、電気加熱型喫煙システム。
【発明の詳細な説明】
【技術分野】
【０００１】
本発明は、非燃焼加熱型喫煙物品用の巻紙、非燃焼加熱型喫煙物品及び電気加熱型喫煙システムに関する。
【背景技術】
【０００２】
通常のシガレットを用いた喫煙は、たばこ刻みから構成されるたばこロッドの端部に点火し、シガレットのマウスピース端部で吸引し、空気を主に着火端部を通して吸い込むことにより行われる。しかし、喫煙の際、シガレットは８００℃を超える温度で燃焼する。このような高温での燃焼に伴って様々な問題が生じ得る。そこで、通常のシガレットの代替として、電気加熱を利用した非燃焼加熱型喫煙物品が開発されている（特許文献１及び２）。【０００３】
一般的に、非燃焼加熱型喫煙物品の加熱温度は、通常のシガレットの燃焼温度に比べて低い。よって、十分かつ良好な香喫味を付与するため、非燃焼加熱型喫煙物品では、通常のシガレットよりもたばこロッドにおいて使用されるたばこ刻みの量を多くする必要があり、充填密度が高くなる傾向がある。このため、一般的に、非燃焼加熱型喫煙物品の場合、たばこロッドを巻装する巻紙には、通常のシガレットで使用される巻紙よりも高い強度が求められている。
また、非燃焼加熱型喫煙物品では、その加熱温度が通常のシガレットの燃焼温度よりも低いために、発生する煙の量が少なく、通常のシガレットよりもたばこ刻みへの香料添加量を多くする必要がある。
上記のように、たばこ刻みの充填密度が高く、かつ、香料添加量の多い非燃焼加熱型喫煙物品においては、通常のシガレットと比較して、巻紙表面に香料が浮き出てしまう（染みの発生）という課題が顕著であった。【０００４】
一般的に、巻紙に染みが発生する要因は、喫煙物品の蔵置中に、喫煙物品用の巻紙とたばこ刻みとが接触する箇所において、喫煙物品に含まれる物質が巻紙側に滲出することによるものであると考えられている。
特許文献３には、シガレットを構成する、充填物とその外側巻紙の間に、特定の通気度を有する内側巻紙を配置することで、巻紙への染み発生を抑制している。この内側巻紙の坪量としては、最大でも３０ｇ／ｍ２であることが記載されている。
また、特許文献４には、セルロース誘導体からなる撥水剤を巻紙に塗布して乾燥させることで第一の層を形成し、さらにその上にセルロース誘導体を塗布して第二の層を形成させることにより、撥水剤が含侵されてなる巻紙を形成することで、巻紙における染みの発生を抑制する方法が記載されている。
【先行技術文献】
【特許文献】
【０００５】
【特許文献１】特表２０１７−５０６８７８号公報
【特許文献２】特許第４３２２９３６号公報
【特許文献３】特開平３−１５１８６７号公報
【特許文献４】米国特許公開第２００４／０１５９４１４号明細書
【発明の概要】
【発明が解決しようとする課題】
【０００６】
上記特許文献３に記載の発明では、巻紙として、外側巻紙と内側巻紙の２種類の巻紙を用いることが必須となっており、生産性、コスト、あるいは香喫味を維持する観点で問題がある。
特許文献４に記載の発明は、巻紙に、セルロース誘導体のような撥水剤の二回塗工を特徴とする。こういった物質の塗工は染み発生の抑制に効果的ではあるが、十分な効果を得るためには比較的多く塗工する必要があり、香喫味品質、燃焼性、通気性に大きな影響を与えるので、設計上の自由度が損なわれることがある。
このように、巻紙の染みの発生を抑制するという観点で用いられてきた先行技術については、改良の余地があると言え、さらに、たばこ刻みの充填密度が高く、かつ、エアロゾル生成基材及び香料の添加量が多い非燃焼加熱型喫煙物品においては、先行技術以上に染みの発生が抑制された巻紙、特に、比較的大きな染みの発生が抑制された巻紙が求められる。
そこで、本発明では、染みの発生が抑制された、特に、比較的大きな染みの発生が抑制された非燃焼加熱型喫煙物品用の巻紙を提供することを課題とする。
【課題を解決するための手段】
【０００７】
本発明者は、上記課題を解決すべく鋭意検討を重ねた結果、巻紙の坪量、パルプ濾水度、通気度、及び不透明度を特定の範囲で制御することにより、染み発生が抑制されることを見出し、本発明を完成させるに至った。即ち、本発明の要旨は以下の通りである。
［１］坪量が３５ｇ／ｍ２以上であり、パルプ濾水度が６９°ＳＲ以上であり、通気度が２０ＣＵ以下であり、かつ、不透明度が８５％以下である、非燃焼加熱型喫煙物品用の巻紙。
［２］水接触角が９０°未満である、［１］に記載の非燃焼加熱型喫煙物品用の巻紙。
［３］填料を３５重量％以上含む、［１］又は［２］に記載の非燃焼加熱型喫煙物品用の巻紙。
［４］たばこ刻みとエアロゾル生成基材とを含む充填物が、該充填物を巻装する第一の巻紙で巻装されてなるたばこロッド部と、該たばこロッド部とは反対側の端部を構成するマウスピース部とを有し、前記たばこロッド部と前記マウスピース部は、前記充填物を巻装する巻紙と同じ又は別の第二の巻紙を用いて連結されている非燃焼加熱型喫煙物品であって、第一の巻紙と第二の巻紙の少なくとも一方が、［１］〜［３］のいずれかに記載の巻紙である、非燃焼加熱型喫煙物品。
［５］前記たばこロッド部が、たばこ刻み、及びエアロゾル生成基材を含む充填物を含み、当該充填物の密度が２５０ｍｇ／ｃｍ３以上であり、当該充填物中のエアロゾル生成基材の含有量が５重量％以上である、［４］に記載の非燃焼加熱型喫煙物品。
［６］前記たばこロッド部が、香料を含む充填物を含み、当該香料の含有量が１００００ｐｐｍ以上である、［４］又は［５］に記載の非燃焼加熱型喫煙物品。
［７］ヒーター部材と、該ヒーター部材からの熱を伝熱する伝熱部材と、該ヒーター部材の電力源となる電池ユニットと、該ヒーター部材を制御するための制御ユニットとを備える電気加熱型デバイスと、該伝熱部材に接触するように嵌合される、［４］〜［６］のいずれかに記載の非燃焼加熱型喫煙物品と、から構成される、電気加熱型喫煙システム。
【発明の効果】
【０００８】
本発明によれば、染みの発生が抑制された、特に、比較的大きな染みの発生が抑制された非燃焼加熱型喫煙物品用の巻紙を提供することができる。
【図面の簡単な説明】
【０００９】
【図１】非燃焼加熱型喫煙物品の一態様を示す概略図である。
【図２】電気加熱型喫煙システムの一態様を示す概略図である。
【図３】実施例１〜２及び比較例１〜５の非燃焼加熱型喫煙物品用のロッドに係る４週間蔵置後の染みの割合を示す図である。
【発明を実施するための形態】
【００１０】
以下、本発明の実施の形態について詳細に説明する。以下の実施の形態は、本発明の実施形態の一例（代表例）であり、本発明はこれらに限定されるものではない。また、本発明は、その要旨を逸脱しない範囲内で任意に変更して実施することができる。
なお、本明細書において、「〜」を用いてその前後に数値又は物性値を挟んで表現する場合、その前後の値を含むものとして用いることとする。
また、本明細書において、非燃焼加熱型喫煙物品における「加熱温度」及び通常のシガレットにおける「燃焼温度」の総称として、「喫煙温度」の表現を用いる場合もある。
また、本明細書において、気化した物質及びエアロゾル化した物質の総称として、「煙」の表現を用いる場合がある。
また、本明細書において、「染みの発生」とは、巻紙表面に、目視で認識可能な程度にたばこ刻み由来の成分や香料等が浮き出る現象を意味する。
【００１１】
＜非燃焼加熱型喫煙物品用の巻紙＞
本発明の一形態である非燃焼加熱型喫煙物品用の巻紙（以下、「本発明の一形態である巻紙」と称する場合もある）は、坪量が３５ｇ／ｍ２以上であり、パルプ濾水度が６９°ＳＲ以上であり、通気度が２０ＣＵ以下であり、かつ、不透明度が８５％以下である。
【００１２】
本発明の一形態である巻紙に用いられる基材となる原紙は、特に限定されず、材質としてセルロース繊維を用いたものを挙げることができる。そのようなセルロース繊維としてより具体的には、植物由来のもの、化学合成されたもののいずれを用いてもよく、これらの混合物であってもよい。植物由来の繊維としては、亜麻繊維や木材繊維、種子繊維等のパルプが挙げられ、漂白していない有色の未晒パルプとしてもよいが、白く清潔感のある紙外観の視点からは、酸化剤、還元剤等の漂白剤を用いて漂白した晒パルプの使用が好ましい。
【００１３】
本発明の一形態である巻紙に用いられる基材となる原紙の繊維の長さ及び太さは、特に限定されず、通常０．１ｍｍ〜５ｍｍの長さ、１０μｍ〜６０μｍの太さを有する。
【００１４】
本発明の一形態である巻紙は、填料を含んでいてもよく、填料の種類は特に限定されず、炭酸カルシウム、炭酸マグネシウムなどの金属炭酸塩、酸化チタン、酸化アルミニウムなどの金属酸化物、硫酸バリウム、硫酸カルシウムなどの金属硫酸塩、硫化亜鉛などの金属硫化物、石英、カオリン、タルク、ケイソウ土、石膏などが挙げられ、特に、白色度・不透明度の向上及び香喫味に影響を及ぼさない点で炭酸カルシウムを含んでいることが好ましい。また、これらの填料は１種を単独で、又は２種以上を併用してもよい。
【００１５】
本発明の一形態である巻紙中の填料の配合割合は、不透明度を担保するために、通常５重量％以上、好ましくは１０重量％以上、より好ましくは３０重量％以上であり、さらに好ましくは３５重量％以上であり、また、通常６０重量％以下、好ましくは５０重量％以下である。なお、例えば、炭酸カルシウムの含有量を求める場合、灰分測定により、又は、抽出後、カルシウムイオンを定量することにより求めることができる。
また、填料の平均粒径は、特に限定されず、通常３．０μｍ〜３．５μｍである。
上記範囲の下限を下回ると巻紙が焦げやすくなり、また、上限を上回ると巻紙の強度が大きく低下してしまい、数千本／分で運転されるたばこの高速製造時に紙切れが頻発し、いわゆる巻上げ適性が悪化し得る。
【００１６】
本発明の一形態である巻紙は、本願発明の効果を損なわない範囲で、原紙や填料以外の種々の助剤を添加してもよい。助剤として、紙力増強剤を添加してもよく、例えば、ポリアクリルアミド、カチオンでんぷん、酸化でんぷん、ＣＭＣ、ポリビニルアルコール等を挙げられ、用いる場合には通常０．１重量％〜２．０重量％、好ましくは０．２重量％〜１．０重量％で添加する。特に、酸化でんぷんについては、極少量用いることにより、通気度が向上することが知られている（特開２０１７−２１８６９９号公報）。
他にも、例えば、耐水性を向上させるために、耐水性向上剤を有することができる。耐水性向上剤には、湿潤紙力増強剤（ＷＳ剤）及びサイズ剤が含まれる。湿潤紙力増強剤の例を挙げると、尿素ホルムアルデヒド樹脂、メラミンホルムアルデヒド樹脂、ポリアミドエピクロルヒドリン（ＰＡＥ）等であり、用いる場合には通常０．１重量％〜２重量％で添加する。また、サイズ剤の例を挙げると、ロジン石けん、アルキルケテンダイマー（ＡＫＤ）、アルケニル無水コハク酸（ＡＳＡ）、ケン化度が９０％以上の高ケン化ポリビニルアルコール等であり、用いる場合には通常０．１重量％〜２重量％で添加する。
【００１７】
通常のシガレット用の巻紙の場合、巻紙の自然燃焼速度に影響を及ぼし得る通常の燃焼調節剤（助燃剤等）としてクエン酸アルカリ金属塩等が使用されるが、本発明の一形態である巻紙の場合、巻紙を燃焼させる必要がないため燃焼調節剤を含まなくともよい。
【００１８】
本発明の一形態である巻紙は、坪量が３５ｇ／ｍ２以上であり、好ましくは４０ｇ／ｍ２以上であり、通常６５ｇ／ｍ２以下、好ましくは５０ｇ／ｍ２以下である。坪量は、ＪＩＳ  Ｐ８１２４に規定される方法で測定することができる。
上記範囲内であると、染み発生を抑制し、また、適度な巻上げ適性を維持することができる。
また、巻紙の坪量は、填料の種類や含有量を調整すること等によって調製することができ、例えば、密度の高い填料を加えることにより坪量を大きくし、又は、密度の低い填料を加えることにより坪量を小さくすることができ、また、同じ密度の填料でも含有量を増減することで坪量を増減することができる。
【００１９】
本発明の一形態である巻紙は、巻紙のパルプ濾水度が６９°ＳＲ以上であり、好ましくは７２°ＳＲ以上であり、より好ましくは７５°ＳＲ以上であり、さらに好ましくは７８°ＳＲ以上であり、また、測定原理上１００°ＳＲ以下であり、好ましくは９５°ＳＲ以下であり、より好ましくは９０°ＳＲ以下であり、さらに好ましくは８５°ＳＲ以下である。なお、ＪＩＳ  Ｐ８１２１−１：２０１２に規定されるショッパーリーグラ法により測定することができる。なお、本発明におけるパルプ濾水度とは、巻紙の原料として用いるパルプの濾水度を意味する。
上記範囲内であると、染み発生を抑制し、また、適度な強度を維持することができる。
また、巻紙のパルプ濾水度は、用いるパルプの濾水度を調整することにより制御でき、調整方法として例えば、パルプの蒸解や叩解の条件を変更することが挙げられる。
【００２０】
本発明の一形態である巻紙は、通気度が２０コレスタ単位（ＣＵ）以下であり、好ましくは１５ＣＵ以下であり、また、通常０ＣＵ以上、好ましくは１ＣＵ以上である。なお、通気度とは、ＩＳＯ２９６５：２００９に準拠して測定される値であり、紙の両面の差圧が１ｋＰａのときに、１分ごとに面積１ｃｍ２を通過する気体の流量（ｃｍ３）を表すものである。１コレスタ単位（１ＣＵ）とは、１ｋＰａ下においてｃｍ３／（ｍｉｎ・ｃｍ２）で表される単位である。
上記範囲内であると、染み発生を抑制し、また、適度な剛性や通気性を維持することができる。
また、巻紙の通気度は、パルプの叩解工程の条件およびパルプの含有量の制御、填料の種類や含有量の制御、抄紙工程における脱水速度、乾燥速度、カレンダー処理等の操作条件により調整することができる。
【００２１】
本発明の一形態である巻紙は、不透明度が８５％以下であり、好ましくは８３％以下であり、また、通常６５％以上であり、好ましくは７０％以上であり、より好ましくは７５％以上であり、さらに好ましくは８０％以上である。なお、不透明度は、ＩＳＯ２４７１に準拠して測定される値である。
上記範囲内であると、染みの数、特に、比較的大きな染みの数を減少させることができる。また、上記範囲の上限を超えると、巻紙の白色と染みの黄茶色とのコントラストによる外観悪化が目立つようになり、上記範囲の下限を下回ると、たばこロッド中の充填物が透けることによる巻紙全体の外観悪化が生じる。
また、巻紙の不透明度は、填料の含有量を調整すること等によって調製することができ、通常、填料の含有量の増加により不透明度を増加させることができる。
【００２２】
本発明の一形態である巻紙の厚みは、特に限定されず、剛性、通気性、及び製紙時の調製の容易性の観点から、通常１０μｍ以上であり、好ましくは２０μｍ以上であり、より好ましくは３０μｍ以上であり、また、通常２００μｍ以下であり、好ましくは１５０μｍ以下であり、より好ましくは１００μｍ以下である。
【００２３】
本発明の一形態である巻紙の表面の水接触角は、特に限定されないが、通常９０°未満であり、好ましくは７０°未満であり、より好ましくは５０°未満であり、さらに好ましくは４０°未満であり、特に好ましくは３０°未満であり、最も好ましくは２０°未満である。水接触角が小さいことは、水接触角を高くするための表面処理、例えば塗工剤を付与しなくてもよいことを示す。そのような表面処理を行わないことで、香喫味に影響せず、巻上げ適性がよい巻紙を少ない工程数で製造することができる。
巻紙の表面の水接触角を上記範囲内とするためには、巻紙の表面が疎水性でないことが好ましい。具体的には、巻紙の表面に疎水性の膜を積層する、又は疎水性の溶液を塗付する等の処理を行わないことが好ましく、より具体的には、例えば、香喫味に影響しない点で、巻紙の表面と共有結合された脂肪酸及び／又は脂肪酸エステルを含まないことが好ましい。なお、巻紙の表面と共有結合された脂肪酸及び／又は脂肪酸エステルの存在の有無は、赤外スペクトルの測定やラマンスペクトルの測定等により検証することができる。
染み低減の観点では、水接触角を高くする（水接触角：９０°以上）ことでも有効ではあるが、水接触角を高くするためには、特別な表面処理、例えば、新油性塗工剤を付与する必要がある。本発明の一形態である巻紙の水接触角は特定されないが、特殊な表面処理を行わず、低接触角（９０°未満）でも染み低減効果を発現する。
【００２４】
本発明の一形態である巻紙は、本発明の効果が損なわれない範囲で、表面にコーティングがされていてもよいが、コーティング工程の追加による生産性の低下やコストの増加の観点から、コーティングはされていない方が好ましい。
【００２５】
本発明の一形態である巻紙は、公知のいずれかの方法により製造することができるが、例えば、次のような方法により製造することができる。
【００２６】
最初に、パルプをパルパーに投入し、パルプを離解させる。次いで、離解したパルプをリファイナへ移し、リファイナにて叩解する。この叩解の条件を適宜変更することで、本願発明の巻紙のパルプ濾水度を調整できる。別途、填料として例えば、炭酸カルシウム、必要に応じて製造助剤として凝集剤を用意し、これらを叩解したパルプと混合させる。
【００２７】
次に、当該混合したパルプを用いて長網抄紙機、円網抄紙機、円短複合抄紙機等による抄紙工程の中で、地合いを整え均一化して巻紙を製造する。なお、必要に応じて、上述した湿潤紙力増強剤を添加して巻紙に耐水性を付与したり、チップペーパー部位に使用する際にはサイズ剤を添加して巻紙の印刷具合の調整を行ったりすることができる。さらに、硫酸バンド、各種のアニオン性、カチオン性、ノニオン性或いは、両性の歩留まり向上剤、濾水性向上剤、及び紙力増強剤等の抄紙用内添助剤、並びに、染料、ｐＨ調整剤、消泡剤、ピッチコントロール剤、及びスライムコントロール剤等の製紙用添加剤を添加することができる。
【００２８】
また、上記で製造された巻紙に対し、カレンダローラを用いてプレス圧力を加えるカレンダ加工を行ってもよい。当該カレンダ加工の方法や条件は、特に限定されず、例えば、国際公開第２００８／０７２５２３号公報に記載の方法や条件により行うことができる。カレンダ加工により、巻紙の密度が高められ、通気度を小さくすることができる。
【００２９】
＜非燃焼加熱型喫煙物品＞
本発明の実施形態にかかる非燃焼加熱型喫煙物品として、例えば図１の構成を有するものを挙げることができる。
図１の非燃焼加熱型喫煙物品１０は、充填物１１と、充填物１１を巻装する第一の巻紙１２から構成されるたばこロッド部（「たばこロッド」とも称す）と、該たばこロッド部とは反対側の端部を構成するマウスピース部１６とを有し、前記たばこロッド部と前記マウスピース部は、前記充填物を巻装する巻紙と同じ又は別の第二の巻紙１３（図１ではチップペーパー）を用いて連結されている。
第一の巻紙及び第二の巻紙の少なくとも一方は、上記で説明した本発明の実施形態にかかる巻紙である。少なくとも第一の巻紙が、本発明の実施形態にかかる巻紙であることが好ましい。また、第一の巻紙１２及び第二の巻紙の両方が上記で説明した本発明の実施形態にかかる巻紙であることも好ましい。
図１に示す態様では、マウスピース部１６は、紙管部１４及びフィルター部１５とを備える。また、これらを連結するための第二の巻紙としてチップペーパー１３を備える。なお、図１ではマウスピース部１６は２つのセグメントから構成されているが、マウスピース部１６は単一のセグメントから構成されていてもよく、３つ以上のセグメントから構成されていてもよい。また、マウスピース部を構成するセグメントは、紙管部とフィルター部の両方が含まれるように構成されていてもよいし、どちらかのみから構成されていてもよい。
【００３０】
前記たばこロッドが加熱されることで生じるエアロゾル生成基材とたばこ香味成分とを含む蒸気が、紙管部１４を通過するのに従って、紙管内の空気と触れ合って冷却されることで液化してエアロゾルが生成する。
また、非燃焼加熱型喫煙物品１０は、紙管部１４と、紙管部１４の周囲を覆う第二の巻紙１３（チップペーパー）の一部に、外部からの空気を取り入れるための微小孔を有してもよい（図示せず）。そのような微小孔が存在することで、使用時に外部から紙管部１４の内部に空気が流入し、前記たばこロッドが加熱されることで生じるエアロゾル生成基材とたばこ香味成分とを含む蒸気が、外部からの空気と接触して温度が低下することで液化し、エアロゾルの生成がより確実になる。
紙管部１４は、例えば厚紙を円筒状に加工したものを挙げることができる。
【００３１】
フィルター部１５は、気化又はエアロゾル化した物質を濾過や吸着によって低減できるものであれば、その材料や構成は、特に限定されず、公知のものを用いることができる。例えば、フィルター部１５の材料としては、まず、アセテートトウ、セルロース、セルロースエステル、ポリオレフィンを含む繊維束を充填したものがあげられる。さらに、吸着剤を含んでいてもよく、当該吸着剤の材料としては、活性炭；シリカ、アルミナ、チタニア、アルミノシリケート、ゼオライトなどの金属酸化物；メソポーラスシリカ、シリカゲル；ハイドロタルサイト、セピオライトなどの粘土鉱物；イオン交換樹脂；およびこれらの表面改質物やゲル化物が挙げられる。
また、フィルター部１５の構成について、材料が全体的に密であってもよく、複数のセグメントに分割されたものでもよく、又は、一部に軸方向の空洞を有するチューブ状の構成を有していてもよく、さらに、一部が冷却機能を有する紙管を構成していてもよい。複数のセグメントから構成されている場合、例えば上流側に中空のセグメントを配置し、下流側（使用者の吸口端側）のセグメントとして吸口断面がアセテートトウで充填されている態様を挙げることもできる。このような態様によれば、生成するエアロゾルの無用な損失を防ぐとともに、非燃焼加熱型喫煙物品の外観を良好にすることができる。
また、フィルターの製造において、通気抵抗の調整や添加物（公知の吸着剤や香料、香料保持材等）の添加を適宜設計できる。
【００３２】
第二の巻紙１３（チップペーパー）の材料は特に制限されないが、本発明の実施形態にかかる巻紙を一部または全部に用いてもよい。第二の巻紙１３は、例えば酢酸ビニル系の糊を用いて、上記のたばこロッド、紙管部１４、フィルター部１５の周囲を巻装した後に固定する態様を挙げることができる。
【００３３】
たばこロッドは、充填物１１としてたばこ植物（本願明細書中では「たばこ刻み」とも称する場合もある）を含み、当該たばこ植物のどこを使ってもよく、ラミナ、中骨、茎、花、及び根が挙げられる。特に、加熱して味香を多くデリバリーする観点で、ラミナを使うことが好ましい。また、味香の調整のために、たばこ品種やたばこの部位等様々な要素をブレンドして充填することができる。
また、前期充填物１１の充填前の加工方法はさまざまであるが、乾燥したたばこを幅０．８〜１．２ｍｍに刻んだものを充填してもよいし、たばこを平均粒径２０〜２００μｍ程度に粉砕し、ホモジナイズ化したのちに、シート加工したものを幅０．８〜１．２ｍｍに刻んだものを充填してもよいし、前記シート加工したものを、刻むことなしにギャザー加工してロッド内に充填してもよい。
【００３４】
充填物中のたばこ刻みの含有量は、良好な香喫味の付与の観点から、通常２０重量％以上であり、好ましくは３０重量％以上であり、より好ましくは４０重量％以上であり、また、通常８０重量％以下であり、好ましくは７０重量％以下であり、より好ましくは６０重量％以下である。
上記範囲は、通常のシガレットよりも喫煙温度が低いために、効率的に熱を伝える必要がある非燃焼加熱型喫煙物品に特有の範囲であり、通常のシガレットは、上記範囲の下限を下回るのが一般的である。
【００３５】
充填物１１は、エアロゾル煙を生成するエアロゾル生成基材を含んでもよい。当該エアロゾル生成基材の種類は、特に限定されず、具体的には、プロピレングリコール（ＰＧ）、トリエチレングリコール、１，３−ブチレングリコール及びグリセリンなどの多価アルコール；グリセロールモノ−、ジ−またはトリアセテートなどの多価アルコールのエステル；およびジメチルドデカンジオアートおよびジメチルテトラデカンジオアートなどのモノ−、ジ−またはポリカルボン酸の脂肪族エステルが挙げられ、喫煙物品の加熱温度と融点・沸点との関係や、所望のエアロゾルのできやすさ等の点から、特にプロピレングリコール（ＰＧ）及びグリセリンが好ましい。
【００３６】
充填物中のエアロゾル生成基材の含有量は、良好な香喫味の付与の観点から、通常５重量％以上であり、好ましくは１０重量％以上であり、また、通常６０重量％以下であり、好ましくは４０重量％以下である。
【００３７】
充填物１１は、香料を含んでいてもよい。当該香料の種類は、特に限定されず、良好な香喫味の付与の観点から、アセトアニソール、アセトフェノン、アセチルピラジン、２−アセチルチアゾール、アルファルファエキストラクト、アミルアルコール、酪酸アミル、トランス−アネトール、スターアニス油、リンゴ果汁、ペルーバルサム油、ミツロウアブソリュート、ベンズアルデヒド、ベンゾインレジノイド、ベンジルアルコール、安息香酸ベンジル、フェニル酢酸ベンジル、プロピオン酸ベンジル、２，３−ブタンジオン、２−ブタノール、酪酸ブチル、酪酸、カラメル、カルダモン油、キャロブアブソリュート、β−カロテン、ニンジンジュース、Ｌ−カルボン、β−カリオフィレン、カシア樹皮油、シダーウッド油、セロリーシード油、カモミル油、シンナムアルデヒド、ケイ皮酸、シンナミルアルコール、ケイ皮酸シンナミル、シトロネラ油、ＤＬ−シトロネロール、クラリセージエキストラクト、ココア、コーヒー、コニャック油、コリアンダー油、クミンアルデヒド、ダバナ油、δ−デカラクトン、γ−デカラクトン、デカン酸、ディルハーブ油、３，４−ジメチル−１，２−シクロペンタンジオン、４，５−ジメチル−３−ヒドロキシ−２，５−ジヒドロフラン−２−オン、３，７−ジメチル−６−オクテン酸、２，３−ジメチルピラジン、２，５−ジメチルピラジン、２，６−ジメチルピラジン、２−メチル酪酸エチル、酢酸エチル、酪酸エチル、ヘキサン酸エチル、イソ吉草酸エチル、乳酸エチル、ラウリン酸エチル、レブリン酸エチル、エチルマルトール、オクタン酸エチル、オレイン酸エチル、パルミチン酸エチル、フェニル酢酸エチル、プロピオン酸エチル、ステアリン酸エチル、吉草酸エチル、エチルバニリン、エチルバニリングルコシド、２−エチル−３，（５または６）−ジメチルピラジン、５−エチル−３−ヒドロキシ−４−メチル−２（５Ｈ）−フラノン、２−エチル−３−メチルピラジン、ユーカリプトール、フェネグリークアブソリュート、ジェネアブソリュート、リンドウ根インフュージョン、ゲラニオール、酢酸ゲラニル、ブドウ果汁、グアヤコール、グァバエキストラクト、γ−ヘプタラクトン、γ−ヘキサラクトン、ヘキサン酸、シス−３−ヘキセン−１−オール、酢酸ヘキシル、ヘキシルアルコール、フェニル酢酸ヘキシル、ハチミツ、４−ヒドロキシ−３−ペンテン酸ラクトン、４−ヒドロキシ−４−（３−ヒドロキシ−１−ブテニル）−３，５，５−トリメチル−２−シクロヘキセン−１−オン、４−（パラ−ヒドロキシフェニル）−２−ブタノン、４−ヒドロキシウンデカン酸ナトリウム、インモルテルアブソリュート、β−イオノン、酢酸イソアミル、酪酸イソアミル、フェニル酢酸イソアミル、酢酸イソブチル、フェニル酢酸イソブチル、ジャスミンアブソリュート、コーラナッツティンクチャー、ラブダナム油、レモンテルペンレス油、カンゾウエキストラクト、リナロール、酢酸リナリル、ロベージ根油、マルトール、メープルシロップ、メンソール、メントン、酢酸Ｌ−メンチル、パラメトキシベンズアルデヒド、メチル−２−ピロリルケトン、アントラニル酸メチル、フェニル酢酸メチル、サリチル酸メチル、４’−メチルアセトフェノン、メチルシクロペンテノ���ン、３−メチル吉草酸、ミモザアブソリュート、トウミツ、ミリスチン酸、ネロール、ネロリドール、γ−ノナラクトン、ナツメグ油、δ−オクタラクトン、オクタナール、オクタン酸、オレンジフラワー油、オレンジ油、オリス根油、パルミチン酸、ω−ペンタデカラクトン、ペパーミント油、プチグレインパラグアイ油、フェネチルアルコール、フェニル酢酸フェネチル、フェニル酢酸、ピペロナール、プラムエキストラクト、プロペニルグアエトール、酢酸プロピル、３−プロピリデンフタリド、プルーン果汁、ピルビン酸、レーズンエキストラクト、ローズ油、ラム酒、セージ油、サンダルウッド油、スペアミント油、スチラックスアブソリュート、マリーゴールド油、ティーディスティレート、α−テルピネオール、酢酸テルピニル、５，６，７，８−テトラヒドロキノキサリン、１，５，５，９−テトラメチル−１３−オキサシクロ（８．３．０．０（４．９））トリデカン、２，３，５，６−テトラメチルピラジン、タイム油、トマトエキストラクト、２−トリデカノン、クエン酸トリエチル、４−（２，６，６−トリメチル−１−シクロヘキセニル）２−ブテン−４−オン、２，６，６−トリメチル−２−シクロヘキセン−１，４−ジオン、４−（２，６，６−トリメチル−１，３−シクロヘキサジエニル）２−ブテン−４−オン、２，３，５−トリメチルピラジン、γ−ウンデカラクトン、γ−バレロラクトン、バニラエキストラクト、バニリン、ベラトルアルデヒド、バイオレットリーフアブソリュートが挙げられ、特に好ましくはメンソールである。また、これらの填料は１種を単独で、又は２種以上を併用してもよい。
【００３８】
充填物中の香料の含有量は、良好な香喫味の付与の観点から、通常１００００ｐｐｍ以上であり、好ましくは２００００ｐｐｍ以上であり、より好ましくは２５０００ｐｐｍ以上であり、また、通常５００００ｐｐｍ以下であり、好ましくは４００００ｐｐｍ以下であり、より好ましくは３３０００ｐｐｍ以下である。
上記範囲は、通常のシガレットよりも喫煙温度が低いために、発生する煙の量が少ない非燃焼加熱型喫煙物品に特有の範囲であり、通常のシガレットは、上記範囲の下限を下回るのが一般的である。
【００３９】
充填物１１の充填密度は、特に限定されず、良好な香喫味の付与の観点から、通常２５０ｍｇ／ｃｍ３以上であり、好ましくは２９０ｍｇ／ｃｍ３以上であり、また、通常５２０ｍｇ／ｃｍ３以下であり、好ましくは４２０ｍｇ／ｃｍ３以下である。
上記範囲は、通常のシガレットよりも喫煙温度が低いために、充填物１１の量を多くする必要がある非燃焼加熱型喫煙物品に特有の範囲であり、通常のシガレットは、上記範囲の下限を下回るのが一般的である。
【００４０】
たばこロッド中の充填物１１の含有量の範囲は、円周２２ｍｍ、長さ２０ｍｍのたばこロッドの場合、２００〜４００ｍｇ／ロッドを挙げることができ、２５０〜３２０ｍｇ／ロッドが好ましい。充填物１１の水分含有量は１０〜１５重量％を挙げることができ、１１〜１３重量％であることが好ましい。このような水分含有量であると、たばこロッドの製造時の巻上げ適性を良好にする。
【００４１】
＜電気加熱型喫煙システム＞
電気加熱型喫煙システムの一態様を図２に図示する。電気加熱型喫煙システム３０は、電気加熱型デバイス２０の内部に配置された、ヒーター２４に接する伝熱部材２５に、上記で説明した非燃焼加熱型喫煙物品１０が接触するように嵌装されて使用される。
電気加熱型デバイス２０は、例えば樹脂性の躯体２３の内部に、電池ユニット２１と制御ユニット２２とを有する。
上記のように非燃焼加熱型喫煙物品１０は、充填物１１と、充填物１１を巻装する第一の巻紙１２から構成されるたばこロッド部と、該たばこロッド部とは反対側の端部を構成するマウスピース部１６とを有し、前記たばこロッド部と前記マウスピース部は、前記充填物１１を巻装する巻紙と同じ又は別の第二の巻紙を用いて連結されている。非燃焼加熱型喫煙物品１０を電気加熱型デバイスに嵌装すると、該たばこロッドの外周面と、該たばこロッドと紙管部１４とを接続する第二の巻紙（チップペーパー１３）から構成される外周面の一部が、電気加熱型デバイス２０の内部の伝熱部材２５と接触する。
電気加熱型デバイス２０の内部のヒーター２４は、制御ユニット２２による制御により発熱する。その熱が伝熱部材２５を介して非燃焼加熱型喫煙物品１０のたばこロッドに伝わることで、たばこロッドの充填物１１に含まれるエアロゾル生成基材と香味成分とが共に揮発する。
ヒーター２４による加熱により、前記たばこロッドは概ね１５０〜２５０℃にまで加熱される。
加熱により生じるエアロゾル生成基材と香味成分を含む蒸気は、前記で説明したメカニズムにより紙管部１４の内部でエアロゾル化し、非燃焼加熱型喫煙物品１０のフィルター部１５を通して使用者の口腔内に到達する。
【実施例】
【００４２】
本発明を実施例によって更に具体的に説明するが、本発明はその要旨を超えない限り、以下の実施例の記載に限定されるものではない。【００４３】
＜巻紙の作製＞
［実施例１］
パルプ（木材）をショッパーリーグラ法にて６９°ＳＲに叩解し、叩解したパルプに、炭酸カルシウム（炭酸Ｃａ）を表１に示す含有量となるように添加した。得られた紙料を用いて、長網式筒型抄紙機により巻紙を調製した。この巻紙を、２６．５ｍｍ幅×３０００ｍの巻物とし、表１に示す物性を有する実施例１の巻紙を得た。実施例２は２６．５ｍｍ幅に裁断する前に、カレンダー加工機で高圧処理（処理温度４０℃、線圧５０ｋｇ、速度２００ｍ／ｍｉｎ、金属コットンを噛ました９段ニップ）を施した。比較例１から５は、表１に示すそれぞれの叩解度、坪量、填料になるように叩解機の電圧、抄紙機のヘッダー高さ、填料比例配合設定を変更することで作製し、実施例１、２と同じく２６．５ｍｍ幅の巻物を得た。【００４４】
＜巻紙の評価＞
表１に示す巻紙の物性は、下記に従い評価した。
（坪量）
巻紙の坪量は、ＪＩＳ  Ｐ８１２４に規定される方法により評価した。
（パルプ濾水度）
巻紙の原料のパルプ濾水度は、ＪＩＳ  Ｐ８１２１−１：２０１２に規定されるショッパーリーグラ法により評価した。
（通気度）
巻紙の通気度は、ＩＳＯ２９６５：２００９に規定される方法により、ＣＥＲＵＬＥＡＮＡ社製ＰＰＭ１０００を用いて測定した。
（炭酸Ｃａ）
巻紙の炭酸カルシウム含有量は、坪量と灰分の積により評価した。当該灰分は、ＪＩＳ  Ｐ８００３に規定される方法により評価した。
(不透明度)
不透明度は、白色度・不透明度測定機（製造者：村上色彩技術研究所、型番：ＷＭＳ−１）を用いて、ＩＳＯ２４７１に準拠して測定した値である。不透明度とは、算出式：単一シート視感反射率係数（Ｒ０）／固有視感反射率係数（Ｒ∞）×１００（％）によって算出された値である。この算出式の固有視感反射率係数（Ｒ∞）は、規定の反射率計と光源を用いて有効波長４５７ｎｍ、半値幅４４ｎｍとなる分光条件で測定した時の白色度の固有反射率係数である。【００４５】
＜ロッドの作製＞
上記実施例１、２及び比較例１〜５の巻紙を、高速巻き上げ機で巻き上げた。たばこ刻みはあらかじめ香料２ｇ／１００ｇ、エアロゾル生成基材（グリセリン）４０／１００ｇをタバコ刻みに混合したものを使用した。１本あたりの刻み重量は０．８ｇ、巻円周は２４．５ｍｍ、巻き長さは６８ｍｍとした。巻き上げたたばこロッドは各水準毎に２００本ずつプラスチックの密閉容器に入れて保管した。なお、巻き上げた直後のたばこロッドの表面には染みの発生が無いことを確認している。【００４６】
＜染みの評価＞
上記実施例１、２及び比較例１〜５を用いて作製した上記ロッドを入れた密閉容器を、温度２２℃、相対湿度６０％の環境下で、４週間蔵置した後、容器からたばこロッドを取り出し、巻紙表面に発生している染みの数を目視で評価した。当該評価において、染みの最大径（Ｌ）が、０．９ｍｍ≦Ｌ＜２．７ｍｍを満たすもの（小さい染み）と、２．７ｍｍ≦Ｌを満たすもの（大きい染み）とを、それぞれ区別して計測を行った。この評価の結果を表１及び図３に示す。なお、大小染みが混在している巻紙については大として数えた。
本評価において、染みの単位とは、他の染みと独立しているか否かに関わらず、楕円（円形を含む）に近似し得る各々の染みである。また、染みの発生程度は２００本検査した中での染み発生本数と大小無、各レベルの発生割合％で示した。【００４７】
＜水接触角の評価＞
上記実施例１〜２、及び比較例１〜５の巻紙に対して、市販の接触角測定装置を用いて、ＪＩＳ  Ｒ  ３２５７：１９９９に準拠し、下記の条件で測定を行った。測定結果は、いずれの実施例及び比較例においても、水接触角が３５°未満であった。
［水接触角測定条件］
測定装置：    全自動接触角計  ＤＭＣ−ＭＣ３（協和界面化学株式会社製）
測定雰囲気：  ２２℃、６０％ＲＨ
測定液体：    蒸留水
測定時間：    着滴１００ｍｓ後
液量：２．５μｌ
解析法：θ/２法により角度を測定【００４８】
【表１】
2020008510.tif 000003
【００４９】
表１から、本発明の一形態である巻紙を用いた実施例１、２は、そうでない比較例１〜５と比較し、染みの数、特に大きい染みの数が減少していることが分かる。より具体的には、実施例１及び２と比較例１〜４との比較から染みに及ぼす坪量、パルプ濾水度及び通気度の影響が分かり、実施例１及び２と比較例５との比較から染みに及ぼす不透明度の影響が分かる。
【符号の説明】
【００５０】
１０  非燃焼加熱型喫煙物品
１１  充填物
１２  第一の巻紙
１３  第二の巻紙（チップペーパー）
１４  紙管部
１５  フィルター部
１６  マウスピース部
２０  電気加熱型デバイス
２１  電池ユニット
２２  制御ユニット
２３  躯体
２４  ヒーター
２５  伝熱部材
３０  電気加熱型喫煙システム
【図１】
2020008510.tif 000004
【図２】
2020008510.tif 000005
【図３】
2020008510.tif 000006
【国際調査報告】
2020008510.tif 000007
2020008510.tif 000008
2020008510.tif 000009
2020008510.tif 000010